(57)【要約】 【課題】長時間安定した研摩速度を維持できる、フッ素及び硫黄を含有するセリウム系研摩材を提供することを目的とする。【解決手段】本発明は、フッ素含有化合物をフッ素換算で１．０質量％〜１０．０質量％と、硫黄含有化合物を硫黄換算で０．０５質量％〜３．０質量％とを含有し、ＣｅＯ２／ＴＲＥＯが４０質量％〜９５質量％であり、ＢＥＴ法比表面積をＡｍ２／ｇとし、レーザー回折・散乱法により測定した体積基準のメジアン径をＤμｍとしたときに、Ａが１．０〜２０であり、Ａ×Ｄが２．５〜１８であることを特徴とするセリウム系研摩材とした。【選択図】  なし【特許請求の範囲】
【請求項１】
フッ素含有化合物をフッ素換算で１．０質量％〜１０．０質量％と、硫黄含有化合物を硫黄換算で０．０５質量％〜３．０質量％とを含有し、ＣｅＯ２／ＴＲＥＯが４０質量％〜９５質量％であり、
ＢＥＴ法比表面積をＡｍ２／ｇとし、レーザー回折・散乱法により測定した体積基準のメジアン径をＤμｍとしたときに、Ａが１．０〜２０であり、Ａ×Ｄが２．５〜１８であることを特徴とするセリウム系研摩材。
【請求項２】
フッ素は希土類元素のフッ素含有化合物として含有されており、硫黄は希土類元素の硫黄含有化合物として含有されている請求項１に記載のセリウム系研摩材。
【請求項３】
セリウムを主成分とするフッ素を含有した希土類硫酸塩水溶液と、沈殿剤とを混合して沈殿を生成し、固液分離して焼成することを特徴するセリウム系研摩材の製造方法。
【請求項４】
沈殿剤は、炭酸水素アンモニウム、炭酸水素ナトリウム、炭酸アンモニウム、炭酸ナトリウム、しゅう酸、しゅう酸アンモニウム、しゅう酸ナトリウム、尿素、アンモニア、水酸化ナトリウムから選択される少なくとも１種である請求項３に記載のセリウム系研摩材の製造方法。
【請求項５】
フッ素を含有した希土類硫酸塩水溶液は、希土類酸化物、希土類水酸化物、希土類炭酸塩、希土類塩基性炭酸塩から選択された少なくとも１種を硫酸で溶解し、
フッ化水素酸、フッ化アンモニウム、フッ化水素アンモニウムから選択される少なくとも１種を加えることにより得られたものである請求項３または請求項４に記載のセリウム系研摩材の製造方法。
【請求項６】
フッ素を含有した希土類硫酸塩水溶液は、希土類酸化物、希土類水酸化物、希土類炭酸塩、希土類塩基性炭酸塩から選択された少なくとも１種と、希土類のフッ素含有化合物とを硫酸で溶解して得られたものである請求項３または請求項４に記載のセリウム系研摩材の製造方法。
【請求項７】
フッ素を含有した希土類硫酸塩水溶液は、希土類酸化物、希土類水酸化物、希土類炭酸塩、希土類塩基性炭酸塩から選択された少なくとも１種と、希土類のフッ素含有化合物とを硫酸で溶解し、
さらにフッ化水素酸、フッ化アンモニウム、フッ化水素アンモニウムから選択される少なくとも１種を加えることにより得られたものである請求項３または請求項４に記載のセリウム系研摩材の製造方法。
【発明の詳細な説明】
【技術分野】
【０００１】
本発明は、フッ素及び硫黄を含有するセリウム系研摩材及びその製造方法に関する。
【背景技術】
【０００２】
従来より、フッ素（以下、場合によりＦと記載する）若しくは硫黄（以下場合によりＳと記載する）成分を含有したセリウム系研摩材として、例えば、Ｆ（フッ素）を０．８％、ＳＯ３を１．２％（Ｓ換算で０．４８％）含有し、平均粒径Ｄ５０（レーザー回折・散乱法粒子径分布における体積基準の積算分率における５０％径）が２．０４μｍであるものが開示されている（特許文献１、Ｅｘａｍｐｌｅ４参照）。このセリウム系研摩材は、セリウム水和物（水酸化物）を水に懸濁させ、フッ酸及び硫酸を添加し（一部のみ溶解）、固体の炭酸水素アンモニウムにてｐＨ調整を行い、ろ過、洗浄、乾燥、焼成後ジェットミルにて粉砕して製造される。
【０００３】
また、ＳＯ３を０．１８％（Ｓ換算で０．０７％）含有するセリウム系研摩材も開示されている（特許文献２、実施例６参照）。このセリウム系研摩材は、ガラスディスクの研摩加工に使用した廃研摩液を塩酸溶解、固液分離して得た塩化希土水溶液に炭酸水素アンモニウムを加えて炭酸希土を沈殿させ、固液分離し、焼成させて製造される。
【０００４】
【特許文献１】国際公開第２００７／００９１４５号パンフレット
【特許文献２】特開２００４−１７５６５２号公報
【発明の開示】
【発明が解決しようとする課題】
【０００５】
上記特許文献１や特許文献２に開示されたセリウム系研摩材では、研摩時の初期は研摩速度が大きくとも、連続的に使用すると早期に研摩速度が低下する等の問題があり、実用的なセリウム系研摩材としては満足できるものではない。
【０００６】
そこで、本発明は、安定して研摩速度を維持できるセリウム系研摩材及びその製造方法を提供することを目的とする。
【課題を解決するための手段】
【０００７】
本発明は、フッ素含有化合物をフッ素換算で１．０質量％〜１０．０質量％と、硫黄含有化合物を硫黄換算で０．０５質量％〜３．０質量％とを含有し、ＣｅＯ２／ＴＲＥＯが４０質量％〜９５質量％であり、ＢＥＴ法比表面積をＡｍ２／ｇとし、レーザー回折・散乱法により測定した体積基準のメジアン径をＤμｍとしたときに、Ａが１．０〜２０であり、Ａ×Ｄが２．５〜１８であることを特徴とするものとした。
【０００８】
本発明のセリウム系研摩材は、フッ素含有化合物をフッ素換算で１．０質量％〜１０．０質量％含有するものである。この範囲内であると、研摩時の研摩速度が高く、研摩傷の発生も少なくなる。フッ素が１．０質量％未満であると、研摩速度が低くなり、フッ素が１０．０質量％を超えると、研摩傷の発生が多くなる。このフッ素含有量は、好ましくは２．０質量％〜９．０質量％であり、さらに好ましくは３．０質量％〜８．０質量％である。このフッ素は、希土類元素のフッ素含有化合物、例えば、希土類元素オキシフッ化物、希土類元素三フッ化物、希土類オキシフルオロ硫化物などとして含有されていることが好ましい。
【０００９】
そして、本発明のセリウム系研摩材は、硫黄含有化合物を硫黄換算で０．０５質量％〜３．０質量％含有するものである。この範囲内であると、含有したフッ素と共に作用して、研摩時のｐＨ上昇が抑制され、研摩速度が長時間維持できる。硫黄が０．０５質量％未満であると、上述した効果がほとんど得られなくなり、硫黄が３．０質量％を超えると、研摩傷の発生が多くなる。この硫黄の含有量は、好ましくは０．１質量％〜２．０質量％であり、さらに好ましくは０．１質量％〜１．０質量％である。この硫黄は、希土類元素の硫黄含有化合物、例えば、希土類硫酸塩（硫酸セリウム（ＩＶ）、Ｌｎ２（ＳＯ４）３）、希土類オキシ硫化物（Ｌｎ２Ｏ２Ｓ、Ｃｅ４Ｏ４Ｓ３）、希土類オキシフルオロ硫化物（Ｌｎ４Ｏ２Ｆ２Ｓ２）などとして含有されていることが好ましい。
【００１０】
また、本発明のセリウム系研摩材は、上記した所定量のフッ素及び硫黄の含有するもので、ＣｅＯ２／ＴＲＥＯが４０質量％〜９５質量％であることが好ましい。すなわち、セリウム系研摩材の全酸化希土に対する酸化セリウムが、４０質量％〜９５質量％である。このＣｅＯ２／ＴＲＥＯが４０質量％未満であると、研摩速度が小さくなり、９５質量％以上であると、研摩傷の発生が多くなる。このＣｅＯ２／ＴＲＥＯは、より好ましくは５０質量％〜８５質量％であり、さらに好ましくは５５質量％〜８０質量％である。
【００１１】
さらに、本発明のセリウム系研摩材は、上記した所定量のフッ素及び硫黄の含有と、所定のＣｅＯ２／ＴＲＥＯであることに加え、ＢＥＴ法比表面積をＡｍ２／ｇとし、レーザー回折・散乱法により測定した体積基準のメジアン径をＤμｍとしたときに、Ａが１．０〜２０であり、Ａ×Ｄが２．５〜１８である。ＢＥＴ法比表面積Ａが１．０未満であると、研摩傷の発生が多くなり、２０よりも大きくなると、研摩速度が小さくなる。そして、Ａ×Ｄが２．５未満であると、研摩傷が発生しやすくなり、１８を超えると、研摩速度を長時間維持できなくなる。
【００１２】
このＢＥＴ法比表面積Ａと、レーザー回折・散乱法により測定した体積基準のメジアン径Ｄとの積は、研摩速度の維持性及び研摩傷の発生しやすさを示す指標となる。ＢＥＴ法比表面積Ａは、より好ましくは１．５〜１２であり、Ａ×Ｄは２．８〜１１である。Ａが１．５〜１２であると、研摩速度と研摩傷の発生とのバランスがよく、Ａ×Ｄが２．８〜１１であると、研摩速度の維持性が非常に優れ、研摩傷の発生がほとんどないようになる。
【００１３】
上述した本発明のセリウム系研摩材は、セリウムを主成分とするフッ素を含有した希土類硫酸塩水溶液と、沈殿剤とを混合して沈殿を生成し、固液分離して焼成することにより得ることができる。
【００１４】
本発明の製造方法では、フッ素と硫黄とが固形分中に存在した状態ではなく、水溶液となっているフッ素含有希土類硫酸塩に沈殿剤とを混合して沈殿を生成するようにしているので、フッ素及び硫黄が沈殿物中に均一に分布するようになり、結果として得られるセリウム系研摩材も、フッ素及び硫黄が均一に分布したものとなる。
【００１５】
沈殿剤は、炭酸水素アンモニウム、炭酸水素ナトリウム、炭酸アンモニウム、炭酸ナトリウム、しゅう酸、しゅう酸アンモニウム、しゅう酸ナトリウム、尿素、アンモニア、水酸化ナトリウムから選択される少なくとも１種を用いることが好ましい。これらを用いることで、フッ素及び硫黄が均一に分布した希土類炭酸塩、希土類塩基性炭酸塩、希土類しゅう酸塩、希土類水酸化物等の希土類化合物の沈殿を、希土類元素及びフッ素の損失を抑制して、得ることができる。
【００１６】
また、沈殿剤の使用量は、希土類元素に対する理論値の０．９〜３．０倍が好ましく、１．０〜２．０倍がより好ましく、１．０５〜１．５が特に好ましい。通常、希土類元素は水溶液中ではＣｅも含めて、＋３価である場合が多いため、Ｃｅ（ＩＶ）を含む水溶性塩を溶解した場合などの特殊な場合を除き、理論量を算出する際は＋３価で計算してよい。Ｃｅ（ＩＶ）を含む場合は、Ｃｅを＋４価で、他の希土類元素を＋３価で計算する。生成する沈殿は、フッ素が希土類元素と結合しているため、沈殿剤の使用量は希土類元素に対する理論量より少なくてもよい場合がある。沈殿剤の使用量が少なすぎると、希土類元素やフッ素の沈殿物への固定が不十分になりやすくなり、使用量が多すぎると高コストになる。
【００１７】
本発明の製造方法におけるフッ素を含有した希土類硫酸塩は、希土類酸化物、希土類水酸化物、希土類炭酸塩、希土類塩基性炭酸塩から選択された少なくとも１種を硫酸で溶解し、フッ化水素酸、フッ化アンモニウム、フッ化水素アンモニウムから選択される少なくとも１種を加えることにより得られたものであることが好ましい。
【００１８】
また、本発明の製造方法におけるフッ素を含有した希土類硫酸塩は、希土類酸化物、希土類水酸化物、希土類炭酸塩、希土類塩基性炭酸塩から選択された少なくとも１種と、希土類のフッ素含有化合物とを硫酸で溶解して得られたものであることが好ましい。硫酸は、塩酸などと異なり、希土類のフッ素化合物を溶解することができるので、希土類酸化物、希土類水酸化物、希土類炭酸塩、希土類塩基性炭酸塩から選択された少なくとも１種と、希土類のフッ素含有化合物とを硫酸で溶解して、本発明の製造方法におけるフッ素を含有した希土類硫酸塩を得ることができる。
【００１９】
さらに、本発明の製造方法におけるフッ素を含有した希土類硫酸塩は、希土類酸化物、希土類水酸化物、希土類炭酸塩、希土類塩基性炭酸塩から選択された少なくとも１種と、希土類のフッ素含有化合物とを硫酸で溶解し、さらにフッ化水素酸、フッ化アンモニウム、フッ化水素アンモニウムから選択される少なくとも１種を加えることにより得られたものであることが好ましい。
【００２０】
上記した本発明のセリウム系研摩材の製造方法においては、希土類酸化物として、使用済みのセリウム系研摩材を使用することができる。この使用済みのセリウム系研摩材がフッ素を含有する場合は、希土類酸化物と希土類のフッ素含有化合物との混合物に相当することになり、上記した本発明の製造方法が適用できる。
【００２１】
また、本発明の製造方法におけるフッ素を含有した希土類硫酸塩水溶液は、希土類硫酸塩（固体）、水、及びフッ化水素酸、フッ化アンモニウム、フッ化水素アンモニウムから選択される少なくとも一種を混合することによって得られるものであることが好ましい。
【００２２】
そして、いずれの場合においても、フッ素を含有した希土類硫酸塩水溶液中には、ごくわずかな固形分が含まれる場合があるため、ろ過等の固液分離手段により固形分をほぼ完全に除去したものであることが好ましい。
【００２３】
さらに、いずれの場合、フッ素を含有した希土類硫酸塩水溶液中のフッ素含有量が少ない場合には、フッ化アンモニウム、フッ化水素アンモニウムから選択される少なくとも一種を沈殿前に添加してフッ素含有量を調整することができる。また、生成した沈殿物のフッ素含有量が少ない場合には、スラリー状態となっている沈殿物に、フッ化アンモニウム、フッ化水素アンモニウムから選択される少なくとも一種を添加してフッ素含有量を高めることが可能である。但し、フッ素の均一性を考慮するならば、沈殿生成前の、フッ素含有希土類硫酸塩水溶液に対して行うことが好ましい。そして、生成した沈殿物に対してフッ素含有量を調整する場合は、調整前の沈殿物が含有するフッ素量の、好ましくは１／２以下、より好ましくは１／３以下、特に好ましくは１／４以下のフッ素を添加する。沈殿物に添加するフッ素量が多すぎると、フッ素の分布が不均一になり、焼成時にフッ素濃度が高い部分が異常粒成長して粗粒となり、研摩傷を発生しやすくなる。
【００２４】
本発明のセリウム系研摩材の製造方法における焼成温度は、７００℃〜１２００℃が好ましく、７５０℃〜１１５０℃がより好ましく、８００℃〜１１００℃がさらに好ましい。７００℃未満であると、研摩速度が低くなり、１２００℃を超えると、研摩傷の発生しやすいセリウム系研摩材になる傾向となる。
【発明の効果】
【００２５】
以上説明したように、本発明によれば、フッ素及び硫黄を含有するセリウム系研摩材であって、安定して研摩速度を維持できるセリウム系研摩材を提供することができる。また、本発明によれば、使用済みのセリウム系研摩材を効率的に再利用に供することができる。
【発明を実施するための最良の形態】
【００２６】
本発明の最良の実施形態について、実施例及び比較例を参照しながら詳説する。まず初めに、本実施例及び比較例のセリウム系研摩材を製造方法について説明する。表１〜表３に、各製造条件、組成成分量等を示す。
【００２７】
【表１】
2010132834.tif 000002
【００２８】
【表２】
2010132834.tif 000003
【００２９】
【表３】
2010132834.tif 000004
【００３０】
実施例１〜実施例６、比較例１、比較例２：
表１に示すように、これらのセリウム系研摩材は、沈殿の水洗回数を変えて硫黄含有量を変化させたものを製造した。原料としては、ＣｅＯ２／ＴＲＥＯが６３質量％のものを使用した。溶解時に使用する９８％硫酸と原料の全酸化希土（ＴＲＥＯ）との質量比（９８％硫酸／ＴＲＥＯ）は０．９５とした。沈殿剤は、５０ｇ／Ｌの炭酸水素アンモニウム水溶液（表中、「ＡＨＣ」と表示）を、希土類元素を３価として計算した理論量の１．１倍を添加した。また、焼成温度は８５０℃した。
【００３１】
製造手順は、所定量の９８％硫酸と所定量の水とを混合して１０％硫酸とし、この１０％硫酸を撹拌しながら所定量の炭酸希土（Ｓ＜０．０２質量％、以下の炭酸希土も同じ）を適度な発砲状態を維持する速度で加えて溶解した。この溶解液を５μｍ及び１μｍのカートリッジフィルターを二連で取り付けたろ過装置を通過させ、溶解液中に残存するわずかな固形分を除去した。そして。固形分を除去した溶解液を撹拌しながら、Ｆ（フッ素）／ＴＲＥＯが所定の割合になる量の５５％フッ化水素酸を約３０分間かけて添加し、さらに３０分間撹拌を継続した後、真空ろ過を行い、わずかに発生した固形分を除去して、フッ素を含有した希土類硫酸塩水溶液を作製した。続いて、この希土類硫酸素溶液を撹拌しながら５０℃まで昇温し、所定量の５０ｇ／Ｌ炭酸水素アンモニウム水溶液を約３０分間かけて添加して沈殿を生成した。生成した沈殿物を含むスラリーを平均粒径（Ｄ５０：小粒径側からの累積体積５０％における粒径）が約１．５μｍになるまで湿式粉砕した。そして、湿式粉砕スラリーを真空ろ過機により固液分離した後、固形分を真空ろ過機に保持したまま、ＴＲＥＯ１ｋｇ当たり１Ｌの水を上から加えて行う水洗処理を行った。この水洗は、各表に記載した回数行った。その後、真空ろ過機より取り出したものを、８５０℃にて６時間焼成して、解砕して分級処理をしてセリウム系研摩材を製造した。
【００３２】
実施例７：
この実施例７では、表１に示すように、溶解時に使用する９８％硫酸と原料の全酸化希土（ＴＲＥＯ）との質量比（９８％硫酸／ＴＲＥＯ）は１．４と、その他の条件は実施例１と同様にして、硫黄含有量が３．０質量％のものを製造した。
【００３３】
実施例８〜実施例１２、比較例３、比較例４：
これらのセリウム系研摩材は、表１に示すように、焼成温度を変化させて製造した。沈殿時の水洗回数は３回に固定し、その他のその他の条件は実施例１と同様にして、ＢＥＴ法比表面積（Ａｍ２／ｇ）と、レーザー回折・散乱法により測定した体積基準のメジアン径をＤμｍとを変化させたセリウム系研摩材を製造した。
【００３４】
実施例１３〜実施例１６、比較例６、比較例６：
これらのセリウム系研摩材は、表２（実施例３も含めて記載）に示すように、原料の炭酸希土におけるＣｅＯ２／ＴＲＥＯを変化させたものを製造した。沈殿時の水洗回数は３回に固定し、その他のその他の条件は実施例１と同様にして、セリウム系研摩材を製造した。
【００３５】
実施例１７〜実施例２２、比較例７〜比較例９：
これらのセリウム系研摩材は、表２（実施例３も含めて記載）に示すように、ＨＦの添加量を変化させて、フッ素含有量が異なるものを製造した。沈殿時の水洗回数は３回に固定し、その他のその他の条件は実施例１と同様にして、セリウム系研摩材を製造した。
【００３６】
実施例２３〜実施例２５：
これらのセリウム系研摩材は、表３（実施例３も含めて記載）に示すように、沈殿剤の種類を変えた。実施例２３は、沈殿剤として５０ｇ／Ｌの炭酸ナトリウム水溶液（表中「ＳＣ」と記載）を、実施例２４は、沈殿剤として５０ｇ／Ｌのしゅう酸水溶液（表中「ＯＡ」と記載）を、実施例２５は、沈殿剤として５％のアンモニア水（表中「ＡＷ」と記載）を用い、それぞれ、希土類元素を３価として計算した理論量の１．１倍を添加した。沈殿時の水洗回数は３回に固定し、その他のその他の条件は実施例１と同様にして、セリウム系研摩材を製造した。但し、沈殿剤として５０ｇ／Ｌの炭酸ナトリウム水溶液（ＳＣ）を使用した場合は、沈殿後の固液分離した固形分に対して、Ｎａを低減し、硫酸を若干残るようにするため、０．１ｍｏｌ／Ｌの硫酸水溶液にて、７回洗浄した。
【００３７】
実施例２６、実施例２７：
これらのセリウム系研摩材は、表３に示すように、原料として、炭酸希土に加えて、フッ化希土（ＣｅＯ２／ＴＲＥＯ  ６１質量％、Ｆ（フッ素）／ＴＲＥＯ  １６質量％、Ｓ（硫黄）＜０．０２質量％）を、所定のＦ（フッ素）／ＴＲＥＯとなるように混合したものを使用した。沈殿時の水洗回数は３回に固定し、その他の条件は実施例１と同様にして、セリウム系研摩材を製造した。但し、実施例２６の場合はＨＦの添加は無しである。実施例２７の場合は、上記実施例１の場合と同様に、所定量の９８％硫酸と所定量の水とを混合して１０％硫酸とし、この１０％硫酸を撹拌しながら所定量の炭酸希土及びフッ化希土を適度な発砲状態を維持する速度で加えて溶解し、この溶解液を５μｍ及び１μｍのカートリッジフィルターを二連で取り付けたろ過装置を通過させ、溶解液中に残存するわずかな固形分を除去した後、固形分を除去した溶解液を撹拌しながら、Ｆ（フッ素）／ＴＲＥＯが７．４質量％となる量の５５％フッ化水素酸を約３０分間かけて添加し、さらに３０分間撹拌を継続した後、真空ろ過を行い、わずかに発生した固形分を除去して、フッ素を含有した希土類硫酸塩水溶液を作製したものである。
【００３８】
比較例１０、比較例１１：
これらのセリウム系研摩材は、次のような製造手順により製造した。その製造手順は、原料である炭酸希土を平均粒径（Ｄ５０：小粒径側からの累積体積５０％における粒径）が約１．５μｍになるまで湿式粉砕し、Ｆ（フッ素）／ＴＲＥＯが７．４質量％となる量の５５％フッ化水素酸を約３０分間かけて添加し、さらに３０分間撹拌を継続した後、真空ろ過機みて固液分離を行った。そして、固形分を真空ろ過機に保持したまま、ＴＲＥＯ１ｋｇ当たり１Ｌの水を上から加えて行う水洗処理を３回行った。その後、真空ろ過機より取り出したものを、８５０℃にて６時間焼成して、解砕して分級処理をしてセリウム系研摩材を製造した（比較例１０）。比較例１１の場合、分級処理後のものに、乾式粉砕した石膏（ＣａＳＯ４）を研摩材中の硫黄含有量が０．５質量％となるように添加混合したセリウム系研摩材とした。
【００３９】
以上のようにして製造した各実施例及び比較例のセリウム系研摩材について、フッ素及び硫黄含有量、Ｘ線回折によるＳ含有化合物の定性分析、ＢＥＴ比表面積、レーザー回折・散乱法による体積基準のメジアン径の各測定、そして、ガラス基板についての研摩速度及び研摩傷評価を行った。その結果を表４〜表６に示す。
【００４０】
【表４】
2010132834.tif 000005
【００４１】
【表５】
2010132834.tif 000006
【００４２】
【表６】
2010132834.tif 000007
【００４３】
ここで、表１〜表６に示す各数値の測定条件及び研摩評価条件について説明する。
【００４４】
全酸化希土（ＴＲＥＯ）の測定：
研摩材原料或いは研摩材原料の全酸化希土は、シュウ酸塩沈殿・焼成・重量法により測定した（単位  固形物：質量％、液：ｇ／Ｌ）。前処理として、固形物（研摩材原料或いは研摩材）は過塩素酸及び過酸化水素により溶解し、煮沸して行った。測定対象が液である場合は、そのまま煮沸して行った。また、ＣｅＯ２／ＴＲＥＯについては、上記した全酸化希土（ＴＲＥＯ）測定を行って得られたＴＲＥＯ試料を、過塩素酸及び過酸化水素により溶解し、ＩＣＰ−ＡＥＳ法により測定した。
【００４５】
フッ素及び硫黄含有量の測定：
フッ素（Ｆ）含有量は、フッ化物イオン電極法（単位  固形物：質量％、液：ｇ／Ｌ）により測定した。測定対象となる固形物は（研摩材原料或いは研摩材）、アルカリ溶融・温湯抽出により溶液化して測定を行った。また、硫黄（Ｓ）含有量は、測定対象となる固形物（研摩材原料或いは研摩材）を過塩素酸及び過酸化水素により溶解し、ＩＣＰ−ＡＥＳ法により測定した。尚、Ｆ（フッ素）／ＴＲＥＯについては、測定したフッ素含有量と、上記した全酸化希土とによりその比率を算出することにより特定した（Ｆ（フッ素）／ＴＲＥＯ＝Ｆ含有量（質量％又はｇ／Ｌ）÷ＴＲＥＯ（質量％又はｇ／Ｌ）×１００）。
【００４６】
Ｘ線回折でのＳ含有化合物の定性分析：
Ｘ線分析装置（ブルカー・エイエックスエス（株）製、ＭＰＸ１８）により、各セリウム系研摩材のＳ含有化合物の定性分析を行った。測定条件は、Ｃｕ−Ｋα線を用い、管電圧４０ｋＶ、管電流１５０ｍＡ、スキャン速度（２θ）４°／分、サンプリング幅０．０２°、スキャン範囲２θ＝５°〜９０°とした。そして、得られたＸ線回折パターンより、２θ＝３０°付近に硫酸セリウム（ＩＶ）のピークが確認できるか否かにより、Ｓ含有化合物の判定をした。また表中、◎としたものは、石膏のピークは無かったが、２θ＝３０°付近に硫酸セリウム（ＩＶ）のピークが確認できたものである。○としたものは、石膏のピークが確認されたが、２θ＝３０°付近に硫酸セリウム（ＩＶ）のピークは確認されなかったものである。×としたものは、石膏のピークも確認できず、２θ＝３０°付近に硫酸セリウム（ＩＶ）のピークも確認できなかったものである。
【００４７】
ＢＥＴ比表面積（Ａ）の測定：
ＪＩＳ  Ｒ  １６２６-1996（ファインセラミックス粉体の気体吸着ＢＥＴ法による比表面積の測定方法）の「６．２  流動法  の（３．５）一点法」に準拠して測定を行った。その際、キャリアガスであるヘリウムと、吸着質ガスである窒素の混合ガスを使用した。なお、スラリー研摩材についての測定では、当該スラリーを十分に乾燥（１０５℃に加熱）させることにより得られた乾燥品についてＢＥＴ法比表面積を測定した。
【００４８】
レーザー回折・散乱法による体積基準のメジアン径（Ｄ）の測定：
レーザー回折・散乱法粒子径分布測定装置（（株）堀場製作所製：ＬＡ−９２０）を使用して粒度分布を測定することにより、体積基準のメジアン径（Ｄ：小粒径側からの累積体積５０％における粒径）を求めた。
【００４９】
研摩速度：
研摩機として、研摩試験機（ＨＳＰ−２Ｉ型、台東精機（株）製）を用意した。この研摩試験機は、スラリー状の研摩材を研摩対象面に供給しながら、当該研摩対象面を研摩パッドで研摩するものである。研摩材スラリーの砥粒濃度は、１００ｇ／Ｌとした（分散媒は水のみ）。そして、本研摩試験では、スラリー状の研摩材を５リットル／分の割合で供給することとし、研摩材を循環使用した。なお、研摩対象物は６５ｍｍφの平面パネル用ガラスとした。また、研摩パッドはポリウレタン製のものを使用した。研摩面に対する研摩パッドの圧力は９．８ｋＰａ（１００ｇ／ｃｍ2）とし、研摩試験機の回転速度は１００ｍｉｎ−１（ｒｐｍ）に設定し、１枚のガラスにつき、５分間の研摩をした。この研摩作業を連続して行い、その１０枚目の研摩速度と、１００枚目の研摩速度を測定した。この研摩速度は、特定時間の研摩処理を行い、研摩前後のガラス重量を測定して研摩によるガラス重量の減少量を求め、この値に基づき研摩値を、比較例３の相対値（比較例３の１０枚目の研摩値結果を１００とした場合の相対値）として求めた。また、表４〜表６には、１０枚目の研摩速度に対する１００枚目の研摩速度の比率も算出し、記載した。
【００５０】
研摩傷：
研摩傷評価は、３０万ルクスのハロゲンランプを光源として用いる反射法で研摩後のガラス表面を観察し、大きな傷および微細な傷の数を点数化し、１００点を満点として減点評価する方式で行った。この傷評価では、ハードディスク用あるいはＬＣＤ用のガラス基板の仕上げ研摩で要求される研摩精度を判断基準とした。研摩傷を評価したガラスは、２０、３０、４０、５０、６０、７０、８０、９０枚目の計８枚を選び、８枚分の傷を合計して評価した。具体的には表４〜表６中、「◎」は、９８点以上（ＨＤ用・ＬＣＤ用ガラス基板の仕上げ研摩に非常に好適）であることを、「○」は、９８点未満９５点以上（ＨＤ用・ＬＣＤ用ガラス基板の仕上げ研摩に好適）であることを、「△」は、９５点未満９０点以上（ＨＤ用・ＬＣＤ用ガラス基板の仕上げ研摩に使用可能）であることを、そして「×」は、９０点未満（ＨＤ用・ＬＣＤ用ガラス基板の仕上げ研摩に使用不可）であることを示す。
【００５１】
表４〜表６に示す結果より、各実施例のセリウム系研摩材は、比較例のものよりも、研摩特性に非常に優れることが判明した。具体的には、１０枚目の研摩速度と１００枚目の研摩速度がほぼ同等の結果となり、長期間安定して優れた研摩速度が維持できることが判明した。また、研摩傷についても、仕上げ研摩レベルであった。これに対して、各比較例については、研摩速度の安定性、研摩傷のいずれか、或いは両者共に良好でない結果を示すものであった。